(57)【要約】  【課題】  製造効率に優れ、充填剤が高配合であっても強度の問題がなく、長尺のシートが可能となる充填剤含有ＰＴＦＥ多孔質体が得られる製造方法を提供する。  【解決手段】  まず、ＰＴＦＥと充填剤と成形助剤との混合物10を押出成形機101に充填し、第１の押出方向（ＭＤ）201に押出されるように押出成形し、この押出により得られた押出成形物20を、前記第１の押出方向（ＭＤ）201と直交する第２の押出方向（ＴＤ）301に押出されるように押出成形機101に充填して、さらに、押出成形する。そして、この押出成形物30を圧延処理し、さらに成形助剤を除去する。【選択図】  図１
2006082279.tif 000002
【特許請求の範囲】
【請求項１】
充填剤含有ポリテトラフルオロエチレン（ＰＴＦＥ）多孔質体の製造方法であって、下記工程（Ａ）〜工程（Ｄ）を含む製造方法。
（Ａ）ＰＴＦＥと、充填剤と、成形助剤との混合物を押出成形機に充填し、第１の押出方向（ＭＤ）に押出されるように押出成形する工程、
（Ｂ）前記工程（Ａ）で得られた押出成形物を、前記第１の押出方向（ＭＤ）と直交する第２の押出方向（ＴＤ）に押出されるように押出成形機に充填して押出成形する工程、
（Ｃ）前記工程（Ｂ）で得られた押出成形物を圧延する工程、
（Ｄ）前記工程（Ｃ）で得られた圧延物から前記成形助剤を除去する工程。
【請求項２】
前記工程（Ａ）において、押出成形物が紐状にまたは帯状に連続して得られるように押出成形し、前記工程（Ｂ）において、前記工程（Ａ）で得られた紐状または帯状の押出成形物を渦巻状に巻いて所定の厚みを持った円盤状に成形し、これを押出成形機に充填する請求項１に記載の方法。
【請求項３】
前記工程（Ｂ）において、前記円盤状成形物を複数枚積層して円柱状成形物にして、これを前記押出成形機に充填する請求項２に記載の方法。
【請求項４】
前記工程（Ａ）において、押出成形物が紐状または帯状に連続して得られるように押出成形し、前記工程（Ｂ）において、前記工程（Ａ）で得られた紐状または帯状の押出成形物を棒体の側面に周方向に添って巻き付けて円柱状成形物とし、これを前記押出成形機に充填する請求項１に記載の製造方法。
【請求項５】
前記工程（Ａ）および前記工程（Ｂ）を複数回繰り返す請求項１から４のいずれかに記載の製造方法。
【請求項６】
前記工程（Ｄ）で得られた押出成形物に対し、延伸処理および圧縮処理の少なくとも一方の処理を行う請求項１から５のいずれかに記載の製造方法。
【発明の詳細な説明】
【技術分野】
【０００１】
本発明は、充填剤含有ポリテトラフルオロエチレン（以下、「ＰＴＦＥ」と略す。）多孔質体の製造方法に関する。
【背景技術】
【０００２】
ＰＴＦＥは、耐熱性、撥水性等に優れた高分子材料であり、その特性により充填剤のバインダーとして広く利用されている。例えば、ＰＴＦＥガスケット、導電性シート、熱伝導性シート、電気二重層コンデンサ用分極性電極シート、殺菌性シート、抗菌性シート、有機ＥＬディスプレイ等用のシート乾燥剤等にＰＴＦＥが汎用されている。
【０００３】
例えば、電気二重層コンデンサ用分極性電極シートは、エネルギー密度、導電性、機械的特性が必要とされるため、活性炭およびカーボンブラック等の炭素微粉末とＰＴＦＥとの混合物を圧延してシート化したものが使用されている（例えば、特許文献１、特許文献２参照）。このようにＰＴＦＥをバインダーとしたシートは、通常、圧延成形等によるＰＴＦＥの繊維化によって、強度の向上を図っている。
【０００４】
しかしながら、電気二重層コンデンサ用分極性電極シートは、導電性等の性能を高めるために炭素微粉末の含有割合を高くする必要がある一方、強度に寄与するバインダーとしてのＰＴＦＥの含有割合が逆に低くなるという問題がある。このため、ＰＴＦＥの含有割合が低くても、十分な強度を維持する必要がある。この強度を維持する方法としては、現在、シートを一方向のみに圧延するのではなく、さらに、初めの圧延方向（ＭＤ：Machine Direction）と垂直方向（ＴＤ：Transversal Direction）に対しても圧延を行うことによって、前記両方向におけるＰＴＦＥの繊維化を促進する方法がとられている（例えば、特許文献３参照）。この方法の一例を、図４および図５を用いて説明する。通常は、図４（ａ）に示すように、炭素微粉末とＰＴＦＥと成形助剤との混合物１１を円筒状等に予備成形した後、押出成形機１０１に充填して、ピストン１０２でこれを押出し、得られた押出成形物４０について、その押出方向と同一方向に圧延処理を施す。この処理によって得られる圧延シート４１は、主としてＭＤ方向２０３にＰＴＦＥが繊維化された状態となる。次に、この圧延シート４１に対して、さらに、ＭＤ方向２０３と直交する方向（ＴＤ）２０４に圧延処理を施すため、図４（ｂ）に示すように、前記圧延シート４１を裁断し、この裁断シート４２を、図４（ｃ）に示すように、前記ＴＤ方向２０４に圧延処理を施す。これにより、図４（ｄ）に示すように、直交する二方向にＰＴＦＥが繊維化されたＰＴＦＥシート４３が得られる。また、シート強度をさらに向上させるためには、必要に応じて、図５（ａ）に示すように、前記裁断したシート４２を積層し、この積層シート４２ａを、図５（ｂ）に示すように、前記ＴＤ方向２０４に圧延処理を施す。そして、この圧延シート４４を、図５（ｃ）に示すように積層し、この積層シート４４ａを、図５（ｄ）に示すように、さらに前記圧延方向と直交するＭＤ方向２０３に圧延処理を施す。これにより、図５（ｅ）に示すように、互いに直交する二方向にＰＴＦＥがより繊維化されたＰＴＦＥシート４５が得られる。なお、圧延処理は、図４（ａ）、図４（ｃ）、図５（ｂ）および図５（ｄ）に示すように、圧延ロール１０３を矢印Ｂ方向に回転させ、圧延ロール１０３間にシート等を通せばよい。
【０００５】
しかしながら、このような方法には以下のような問題がある。すなわち、一般に、圧延に使用するロールの幅には限りがあるため、前記圧延シート４１の矢印方向２０４に圧延処理を行うには、前記図４（ｂ）に示すように、ロール幅に合うように、前記圧延シート４１を裁断しなければならず、手間がかかる。また、裁断したシートを圧延するため、得られるＰＴＦＥシートの長さが短くなり、巻取り回収も困難であって、その後の加工の作業性も悪くなるという問題がある。さらに強度を発現するためには、裁断したシートを積層して圧延したり、圧延したシートを積層し、それを９０度回転してさらに圧延する必要等が生じるため作業効率が悪くなるという問題もある。このため、結果として、作業効率、生産効率、歩留まりが低下するというような、製造上の問題が生じるのである。
【特許文献１】特開昭６３−１０７０１１号公報
【特許文献２】特開２０００−２３５９３８号公報
【特許文献３】特表平１１−５０８９７６号公報
【発明の開示】
【発明が解決しようとする課題】
【０００６】
そこで、本発明は、充填剤含有ＰＴＦＥ多孔質体の製造方法であって、製造効率に優れ、充填剤の含有割合を高くした場合に強度の問題がない充填剤含有ＰＴＦＥ多孔質体が得られ、しかも前記多孔質体を圧延加工等によりシート化した場合に長尺シートが得られる製造方法の提供を目的とする。
【課題を解決するための手段】
【０００７】
前記目的を達成するために、本発明の充填剤含有ＰＴＦＥ多孔質体の製造方法は、下記工程（Ａ）〜工程（Ｄ）を含む製造方法である。
（Ａ）ＰＴＦＥと、充填剤と、成形助剤との混合物を押出成形機に充填し、第１の押出方向（この方向を、ＭＤとする）に押出されるように押出成形する工程、
（Ｂ）前記工程（Ａ）で得られた押出成形物を、前記第１の押出方向（ＭＤ）と直交する第２の押出方向（この方向を、ＴＤとする）に押出されるように押出成形機に充填して押出成形する工程、
（Ｃ）前記工程（Ｂ）で得られた押出成形物を圧延する工程、
（Ｄ）前記工程（Ｃ）で得られた圧延物から前記成形助剤を除去する工程。
【発明の効果】
【０００８】
本発明の製造方法によれば、少なくとも２回の押出成形工程により、互いに直交する２方向（つまり、ＭＤ方向およびＴＤ方向の双方）にＰＴＦＥを繊維化でき、その結果、充填剤が高配合であっても強度に優れたシートに加工可能な充填剤含有ＰＴＦＥ多孔質体を得ることができる。また、本発明は、少なくとも２回の押出成形工程によりＰＴＦＥを繊維化するため、従来のような圧延工程による場合に比べ、製造効率が高くなる。また、本発明の製造方法により得られる多孔質体は、帯状の長尺シートにすることができ、巻取り回収が可能であり、その後の製造においても歩留まり等の支障がない。
【発明を実施するための最良の形態】
【０００９】
以下に、本発明の製造方法の一例について詳細に説明する。
【００１０】
まず、ＰＴＦＥと充填剤と成形助剤との混合物を準備する。
【００１１】
本発明で使用するＰＴＦＥは、例えば、剪断力を与えることにより繊維状に転化するＰＴＦＥが好ましく、具体的な形態としては、例えば、テトラフルオロエチレンの乳化重合により得られるポリマー粒子を安定化させた乳白色の水性ディスパージョン、前記ディスパージョンを凝析して乾燥させた粉末体（ファインパウダー）等があげられる。
【００１２】
前記ＰＴＦＥの含有量は、例えば、充分な機械的特性を持つＰＴＦＥ多孔質体を得られることから、前記ＰＴＦＥと充填剤との合計に対して、例えば、５重量％〜９５重量％であり、好ましくは５重量％〜６０重量％、より好ましくは１０重量％〜３０重量％である。
【００１３】
前記充填剤としては、例えば、炭素微粉末、金属粉末、高分子粉末、セラミック粉末、ガラス粉末、金属酸化物粉末若しくはこれらの短繊維等があげられる。なお、これらの充填剤は、一種類で使用しても、二種類以上を併用してもよく、作製するＰＴＦＥ多孔質体の役割に応じて適宜決定できる。
【００１４】
前記炭素微粉末としては、例えば、活性炭、カーボンブラック、グラファイト、アセチレンブラック、黒鉛ウィスカ、カーボンナノチューブ等があげられる。前述のような炭素微粉末は、一種類で使用しても、二種類以上を併用してもよく、例えば、それぞれの役割に応じて組み合わせることが好ましい。具体例としては、電気二重層コンデンサ用分極性電極シートを作製するにあたって、シート中のエネルギー密度を向上させるための活性炭と、導電材としてのカーボンブラックとの組み合わせがあげられる。
【００１５】
前記金属粉末としては、例えば、銅（Ｃｕ）、銀（Ａｇ）、金（Ａｕ）、鉄（Ｆｅ）、白金（Ｐｔ）、ニッケル（Ｎｉ）、アルミニウム（Ａｌ）等の純金属粉末やステンレス、真鍮等の合金等があげられる。また、前記高分子粉末の材料としては、例えば、ポリエチレン、ポリプロピレン、ポリスチレン、ポリウレタン、ポリビニルアルコール、ポリメチルメタクリレート、ポリエーテルエーテルケトン、ポリアニリン、ポリピロール、ポリアセチレン、ポリパラフェニレン、ポリパラフェニレンビニレン等があげられる。前記金属酸化物粉末としては、例えば、酸化アルミニウム（Ａｌ2Ｏ3）、酸化チタン（ＴｉＯ2）、酸化亜鉛（ＺｎＯ）、酸化銀（Ａｇ2Ｏ）、酸化マグネシウム（ＭｇＯ）、酸化カルシウム（ＣａＯ）、酸化バリウム（ＢａＯ）、酸化ストロンチウム（ＳｒＯ）、酸化ケイ素（ＳｉＯ2）、酸化ジルコニウム（ＺｒＯ2）等があげられる。
【００１６】
これらの充填剤は、前述のように、作製するＰＴＦＥ多孔質体の役割に応じて適宜決定すればよく、例えば、導電性シートを作製するにあたっては、導電性の炭素粉末や金属粉末を使用すればよい。また、触媒シートを作製するにあたっては、アルミナやシリカに、白金（Ｐｔ）、パラジウム（Ｐｄ）、イリジウム（Ｉｒ）、金（Ａｕ）、銀（Ａｇ）、銅（Ｃｕ）等の混合物からなる合金触媒を担持したり、酸化チタン（ＴｉＯ2）等を混合すればよく、乾燥シートを作製するにあたっては、酸化カルシウム（ＣａＯ）、酸化バリウム（ＢａＯ）、酸化ストロンチウム（ＳｒＯ）等を混合して使用すればよい。
【００１７】
前記充填剤の割合は、前記ＰＴＦＥと前記充填剤との合計に対して、例えば、５重量％〜９５重量％であり、好ましくは５０重量％〜９５重量％、より好ましくは８０重量％〜９３重量％である。
【００１８】
前記成形助剤（以下、「助剤」ともいう）は、例えば、灯油、ケシロン、流動パラフィン、ソルベントナフサ、石油エーテル、ホワイトオイル、エチレングリコール、グリセリン、水、アルコール等があげられ、好ましくは灯油、ケロシン、流動パラフィン等である。
【００１９】
前記助剤の含有量は、特に制限されないが、押出成形が可能でＰＴＦＥの繊維化が促進され、強度に優れたＰＴＦＥ多孔質体を得られる範囲をその他の配合により適宜選択することができる。前記ＰＴＦＥと充填剤との合計に対して、例えば、２０重量％〜９０重量％であり、好ましくは４０重量％〜８０重量％である。
【００２０】
前記ＰＴＦＥと充填剤と成形助剤との混合物は、例えば、ＰＴＦＥと充填剤とを混合し、その後、成形助剤を添加してさらに混合することにより調製できる。
【００２１】
前記ＰＴＦＥと充填剤との混合方法は、例えば、前記ＰＴＦＥファインパウダーと前記充填剤とを乾燥状態で混合する方法、前記ＰＴＦＥディスパージョン液と前記充填剤とを直接混合する方法、それらにさらに水を添加して混合する方法等があげられる。この中でも、ＰＴＦＥと充填剤との混合時におけるＰＴＦＥの繊維化をさらに抑制することに加えて、その後の取り扱いや作業工程の面からも、乾燥状態で混合する方法が好ましい。
【００２２】
前記ＰＴＦＥと充填剤とを乾燥状態で混合する場合、ＰＴＦＥ粒子に剪断力が加わるとＰＴＦＥの繊維化が促進され、ＰＴＦＥと充填剤との混合性が悪くなることから、短時間で行うことが好ましい。例えば、１０秒〜１時間で混合すれば、十分に均一な混合物を得ることができ、好ましくは３０秒〜３０分、より好ましくは１分〜１０分である。また、具体的な混合手段としては、例えば、ヘンシェルミキサー、タンブラーミキサー等があげられ、これらを用いて可能な限り剪断力を加えることなく行うことが好ましい。
【００２３】
前記ＰＴＦＥと充填剤とを乾燥状態で混合する場合、混合温度は、例えば、ＰＴＦＥの転移点が２０℃〜３０℃付近に存在すること、混合時に剪断力が加わった場合でもＰＴＦＥの繊維化の進行が抑制されること等から、１５℃以下であることが好ましく、より好ましくは−１０℃〜１５℃、特に好ましくは０℃〜１０℃である。
【００２４】
そして、前記助剤を添加して、さらに混合すればよく、前記混合方法としては、例えば、前記ＰＴＦＥと充填剤との混合物と前記助剤とをボトルに入れて回転させる方法、Ｖ型ブレンダーやタンブラー等を用いて混合する方法等があげられる。前記混合時間は、例えば、１分〜６０分であり、好ましくは２分〜３０分である。
【００２５】
前記助剤の混合温度は、前述と同様に、例えば、ＰＴＦＥの転移点が２０℃〜３０℃付近に存在すること、混合時に剪断力が加わった場合でもＰＴＦＥの繊維化の進行が抑制されること等から、１５℃以下であることが好ましく、より好ましくは−１０℃〜１５℃、特に好ましくは０℃〜１０℃である。
【００２６】
また、前記ＰＴＦＥと充填剤と助剤とを混合した後に、さらにエージング処理を施すことが好ましい。エージング処理を施すことによって、混合物中に前記助剤がより均一に浸透するためである。前記エージング処理時間は、例えば、１時間〜１００時間であり、好ましくは２時間〜７２時間、より好ましくは６時間〜２４時間である。また、前記エージング処理温度は、例えば、−１０℃〜１５℃であり、好ましくは０℃〜１０℃である。
【００２７】
次に、前記工程（Ａ）、すなわち、前記混合物を押出成形機に充填して１回目の押出成形を行う。この工程（Ａ）において、押出成形による第１の方向（ＭＤ）に沿ってＰＴＦＥが繊維化された押出成形物（以下、「第１の押出成形物」という）が得られる。
【００２８】
前記押出成形は、例えば、ペースト押出法により行うことができる。
【００２９】
前記押出ダイスのＲＲ（Reduction Ratio）は、例えば、２〜２００であり、好ましくは１０〜１５０、より好ましくは２０〜１００である。なお、前記ＲＲとは、押出成形ダイスにおける導入口から導出口への断面積減少比を意味する。
【００３０】
前記１回目の押出成形の温度は、ＰＴＦＥの繊維化をより一層促進し、また、前記混合物中の助剤の乾燥を防ぐため、例えば、３０℃〜１００℃であり、好ましくは３０℃〜７０℃、より好ましくは３０℃〜６０℃である。
【００３１】
前記１回目の押出成形の圧力は、例えば、１０ＭＰａ〜３０ＭＰａであり、好ましくは１５ＭＰａ〜２５ＭＰａ、より好ましくは１５ＭＰａ〜２０ＭＰａである。
【００３２】
１回目の押出成形を行うにあたっては、第１の押出成形物が連続して得られるように押出成形することが好ましく、前記第１の押出成形物の形状は、例えば、紐状や帯状等があげられる。また、前記紐状の押出成形物の断面形状は、特に制限されないが、例えば、円状、四角状等があげられる。２回目の押出成形において、得られた予備成形体のすき間をより小さくできるため、四角状が好ましい。
【００３３】
また、前記混合物を前記押出成形機に充填するにあたっては、予め前記混合物を予備成形金型（管）に充填してエア抜きする予備成形工程を行うことが好ましい。これにより、押出成形物中に気泡が混入することをより一層防止できる。そして、得られた予備成形物を前記押出成形機に充填すればよい。
【００３４】
前記エア抜きは、前記予備成形金型内の加圧により行うことができ、その圧力は、例えば、１ＭＰａ〜３ＭＰａであり、好ましくは１ＭＰａ〜２ＭＰａである。前記エア抜きの温度は、次の押出成形工程においてＰＴＦＥの繊維化をより一層促進し、また、前記混合物中の助剤の乾燥を防ぐため、例えば、３０℃〜１００℃であり、好ましくは３０℃〜７０℃、より好ましくは３０℃〜６０℃である。
【００３５】
次に、前記工程（Ｂ）、すなわち、前記工程（Ａ）で得られた第１の押出成形物が、前記工程（Ａ）の第１の押出方向（ＭＤ）と直交する第２の押出方向（ＴＤ）に押出されるように、前記押出成形物を押出成形機に充填して２回目の押出成形を行う。この工程（Ｂ）において、ＭＤに加えてＴＤにＰＴＦＥが繊維化された押出成形物（以下、「第２の押出成形物」という）が得られる。このような２回の押出成形を行うことで、互いに直交する２方向（ＭＤとＴＤとの双方）にＰＴＦＥが繊維化され、ＭＤならびＴＤの双方の強度に優れた充填剤含有ＰＴＦＥ多孔質体を得ることができるのである。
【００３６】
前記工程（Ｂ）における充填方法としては、前記ＴＤに押出されるように、前記第１の押出成形物を充填できればよく、特に制限されない。充填方法の具体例について、図２および図３を用いて説明する。図２（ａ）〜（ｃ）および図３は、それぞれ、第１の押出成形物を押出成形機に充填する際の形態を示す斜視図である。図２（ａ）〜（ｃ）および図３において、同一箇所には同一符号を付しており、図中の矢印２０１は第１の押出成形物のＭＤ、矢印３０１は押出成形機への充填方向（すなわち、第２の押出方向（ＴＤ））をそれぞれ示す。
【００３７】
前記第１の押出成形物が紐状の場合、前記紐状成形物を渦巻状に巻いて所定の厚みを持った円盤状に成形し、これを前記押出成形機に充填する方法や、図２（ａ）に示すように、前記紐状成形物２４ａを渦巻状に巻いて所定の厚みを持った円盤状に成形し、前記円盤状成形物をさらに複数枚積層して円柱状成形物２４とし、これを前記押出成形機に充填する方法、図２（ｂ）に示すように、前記紐状成形物２５ａを棒体１０４の側面に周方向に添って螺旋状に巻きつけて円柱状成形物２５とし、これを前記押出成形機に充填する方法等があげられる。また、前記第１の押出成形物が帯状の場合、図２（ｃ）に示すように、前記帯状成形物２６ａを巻回して円柱状成形物２６とし、これを前記押出成形機に充填する方法等があげられる。なお、前記円盤状成形物ならびに前記円柱状成形物の大きさは、例えば、押出成形機に応じて適宜決定できる。
【００３８】
また、これらの他に、図３に示すように、ブロック状の第１の押出成形物２７ａを、各ＭＤが並行となるように順に並べて集合体２７とし、これをＭＤ（２０１）と直交する第２の押出方向（ＴＤ）（３０１）となるように前記押出成形機に充填する方法もあげられる。なお、前記集合体の大きさは、例えば、押出成形機に応じて適宜決定できる。
【００３９】
２回目の押出成形を行うにあたっては、第２の押出成形物が連続して得られるように押出成形することが好ましく、前記第２の押出成形物の形状は、例えば、紐状や帯状等があげられる。また、前記紐状の押出成形物の断面形状は、特に制限されないが、例えば、円状、四角状等があげられる。２回目の押出成形において、得られた予備成形体のすき間をより小さくできることため、四角状が好ましい。
【００４０】
前記２回目の押出成形の温度は、例えば、３０℃〜１００℃であり、好ましくは３０℃〜７０℃、より好ましくは３０℃〜６０℃である。
【００４１】
前記２回目の押出成形の圧力は、例えば、１０ＭＰａ〜３０ＭＰａであり、好ましくは１５ＭＰａ〜２５ＭＰａ、より好ましくは１５ＭＰａ〜２０ＭＰａである。
【００４２】
なお、得られたＰＴＦＥ多孔質体（第２の押出成形物）に対して、さらに前記工程（Ａ）および工程（Ｂ）を複数回繰り返し行ってもよい。
【００４３】
次に、前記（Ｃ）工程、すなわち、前記（Ｂ）工程において得られた押出成形物に圧延処理を施す。この圧延処理により、押出成形物の厚みを薄くしてシート状とし、かつ、ＰＴＦＥ粒子の結着強度をより一層大きくすることができる。前記圧延処理は、押出成形物に助剤が含まれた状態で行われることが好ましい。この圧延処理により、例えば、幅はあまり変化させることなく、押出成形物の厚みを薄くするとともに、長さを長くすることができる。圧延処理としては、例えば、ロールプレス、間欠的なプレス処理、ダブルベルトプレス等があげられ、好ましくはロールプレスである。
【００４４】
前記圧延処理を施す際、歪み速度が小さいほうが、ＰＴＦＥ粒子間の結着と繊維化とがより促進され、ＭＤ方向の強度がより一層向上すること等から、少しずつ多段の圧延回数で目的の厚みに調整することが好ましい。しかし、圧延回数が多すぎると生産性の低下につながることから、前記圧延処理の回数は、例えば、１０回以下が好ましく、２〜８回がより好ましい。
【００４５】
前記圧延処理の温度は、例えば、３０℃〜２００℃であり、好ましくは４０℃〜１００℃、より好ましくは５０℃〜８０℃である。
【００４６】
前記圧延処理後のＰＴＦＥ多孔質体の厚みは、特に制限されず、用途に応じて決定すればよいが、例えば、１０μｍ〜１０ｍｍである。
【００４７】
次に、前記工程（Ｄ）、すなわち、前記工程（Ｃ）において得られた圧延処理後のＰＴＦＥ多孔質体の内部に含まれる成形助剤を除去する。前記除去方法は、例えば、乾燥処理等があげられ、前記乾燥処理は、例えば、加熱による助剤の蒸発、低沸点溶媒で助剤を抽出し、加熱による前記低沸点溶媒の蒸発等があげられる。なお。この乾燥処理は、ＰＴＦＥ多孔質体（第２の押出成形物）に直接行ってもよいし、後述する延伸処理と同時に行ってもよい。
【００４８】
具体的な加熱方法は、特に制限されないが、例えば、ロール状に巻き取られた圧延後のＰＴＦＥ多孔質体を乾燥機の導入口から内部に長手方向に繰り出し、加熱した炉内を通過させることや、加熱した複数のロール上を通過させること等によって加熱し、乾燥機の導出口で再度ロール状に巻き取ればよい。
【００４９】
前記加熱温度は、蒸発させる溶媒の沸点によって適宜選択すればよく、例えば、１００℃〜３００℃であり、好ましくは１２０℃〜２５０℃、より好ましくは１５０℃〜２００℃である。
【００５０】
前記加熱時間は、その他条件やシートの厚み等によって適宜選択すればよく、例えば、１分〜６０分である。
【００５１】
前記乾燥処理後のＰＴＦＥ多孔質体の厚みは、特に制限されず、用途に応じて適宜選択でき、例えば、１０μｍ〜１０ｍｍである。
【００５２】
前記圧延および乾燥後のＰＴＦＥ多孔質体のＭＤ引張強度は、例えば、０．２ＭＰａ以上であり、好ましくは１．０ＭＰａ以上である。
【００５３】
また、そのＭＤ引張強度／ＴＤ引張強度は、例えば、０．０５〜２０であり、好ましくは０．０７〜１５であり、より好ましくは０．１〜１０である。
【００５４】
前記引張強度は、例えば、ＪＩＳ  Ｋ  ６８９１に示される方法で、試験片の標点間隔２０ｍｍ、測定するＰＴＦＥ多孔質体の幅１０ｍｍ、引張速度１００ｍｍ／ｍｉｎ、温度２５℃の条件で測定することができる。
【００５５】
前記圧延処理後のＰＴＦＥ多孔質体の気孔率は、特に制限されず、用途に応じて適宜設定できるが、例えば、１０〜９０％である。
【００５６】
前記気孔率（α）は、例えば、以下のようにして決定する。まず、使用するＰＴＦＥの真の比重（ｄ1）と充填剤の真の比重（ｄ2）とを用いて、ＰＴＦＥと充填剤との配合比（Ａ／Ｂ）から、ＰＴＦＥと充填剤との混合物の真の比重（ｄ0）を下記式より算出する。
ｄ0＝Ａｄ1＋Ｂｄ2
そして、得られたシート状物の厚み（ｔ）、面積（ｓ）、重量（ｗ）および前記混合物の真の比重（ｄ0）から、下記式を用いて気孔率α（％）を算出する。
α＝｛１−ｗ／（ｔ×ｓ×ｄ0）｝×１００
【００５７】
このようにして得られる充填剤含有ＰＴＦＥ多孔質体は、前記工程（Ａ）においてＭＤに、前記工程（Ｂ）においてＴＤにそれぞれ押出成形されるため、ＰＴＦＥが前記両方向に繊維化された状態となり、特に、充填剤が高配合であっても強度に優れる。また、このような製造方法により得られる本発明のＰＴＦＥ多孔質体は、巻取り回収が可能であり、その後の加工工程においても従来の方法のような歩留まり等の支障がない。さらには、本発明の充填剤含有ＰＴＦＥ多孔質体に、後述する延伸処理、圧縮処理等の各処理を施すことで、例えば、強度に優れた電気二重層コンデンサ用分極性電極シート、ＰＴＦＥガスケット、導電性シート、熱伝導性シート、殺菌性、抗菌性のあるシート、シート乾燥剤等の各種シートを効率よく提供できる。
【００５８】
また、前述のようにして得られた充填剤含有ＰＴＦＥ多孔質体に、さらに、延伸処理、圧縮処理等の各処理を施してもよい。これらの処理は、例えば、目的に応じて適宜決定でき、その組み合わせや順序も特に制限されず、複数の処理を行ってもよいし、いずれか１つの処理であってもよい。前記延伸処理は、シートに助剤が含まれない状態で行われることが好ましく、延伸処理を施し、例えば、シートの気孔率を高くする等により、孔径、通気性等のシートの特性を調整できる。前記圧縮処理は、延伸処理後のシートに対して行われることが好ましく、圧延処理を施すことにより、例えば、シートの厚みを薄くすることや、気孔率を低減することができる。
【００５９】
前記ＰＴＦＥ多孔質体の延伸方法は特に制限されないが、例えば、長手方向に一軸延伸するロール縦延伸、長手方向を固定した状態で幅方向に一軸延伸するテンター横延伸、長手方向および幅方向の両方向に延伸を行う逐次または同時二軸延伸等の方法等があげられる。
前記延伸倍率は、延伸前の長さに対し、例えば、１．５倍〜１０倍である。
【００６０】
前記延伸処理の温度は、例えば、６０℃〜３５０℃であり、好ましくは８０℃〜３００℃である。
【００６１】
前記延伸処理後のＰＴＦＥ多孔質体の厚みは、特に制限されず、用途に応じて適宜選択でき、例えば、１０μｍ〜１ｍｍである。
【００６２】
前記延伸処理後のＰＴＦＥ多孔質体の気孔率は、用途に応じて適宜変更でき、例えば、１０％〜９０％である。
【００６３】
一方、前記圧縮処理の方法は、特に制限されないが、例えば、加熱プレス板の間に、シリコーンゴムシート、フッ素ゴムシート等を介してＰＴＦＥ多孔質体を挟み、圧力を一定時間加える方法、一定間隔の２本の加熱した金属ロール間にＰＴＦＥ多孔質体を通す方法、一定の圧力で密着している金属ロールとゴムロールとの間に加熱条件下でＰＴＦＥ多孔質体を通す方法等があげられる。
【００６４】
前記圧縮処理の加熱温度は、例えば、２０℃〜３５０℃であり、好ましくは３０℃〜３００℃、より好ましくは４０℃〜２５０℃である。
【００６５】
前記圧縮処理の加圧圧力は、例えば、０．２ＭＰａ〜６０ＭＰａであり、好ましくは１ＭＰａ〜５０ＭＰａ、より好ましくは５ＭＰａ〜４０ＭＰａである。
【００６６】
前記圧縮処理は、例えば、ロール間圧延で行うことができ、そのロール面の速度は、例えば、０．１ｍ／ｍｉｎ〜２００ｍ／ｍｉｎであり、好ましくは０．５ｍ／ｍｉｎ〜１００ｍ／ｍｉｎである。
【００６７】
前記圧縮処理後のＰＴＦＥ多孔質体の厚みは、特に制限されず、用途に応じて適宜選択でき、例えば、１０μｍ〜５ｍｍである。
【００６８】
前記圧縮処理後のＰＴＦＥ多孔質体の気孔率は、例えば、０．１％〜９０％である。このように、ＰＴＦＥ多孔質体を緻密化することで、得られるＰＴＦＥ多孔質体中の気孔率を目的に応じて調整できる。
【００６９】
以上のような処理を施すことによって得られるＰＴＦＥ多孔質体は、そのＭＤ引張強度が、例えば、０．２ＭＰａ以上であり、好ましくは１．０ＭＰａ以上である。なお、ここで述べるＭＤとは、最終工程におけるＰＴＦＥ多孔質体の進行方向である。
【００７０】
また、そのＰＴＦＥ多孔質体のＭＤ引張強度／ＴＤ引張強度は、例えば、０．０５〜２０であり、０．０７〜１５が好ましく、０．１〜１０がより好ましい。このような範囲とすることで、例えば、負荷が加わった場合において、シートが裂けることや延びることをより防止できる。
【００７１】
本発明の充填剤含有ＰＴＦＥ多孔質体は、巻取り回収が可能であり、前述のような加工処理やその他の加工処理を行うにあたっても効率よく行うことができる。なお、得られたＰＴＦＥ多孔質シートは、そのままシートとして使用することができる。
【００７２】
次に、本発明の製造方法の具体例を、図１を用いて説明する。図１は、本発明の製造工程の一例の概略図であり、図１（ａ）〜（ｆ）において、同一箇所には同一符号を付し、同図において矢印２０１はＭＤ、矢印３０１はＴＤをそれぞれ示す。
【００７３】
まず、図１（ａ）に示すように、ＰＴＦＥと充填剤とを含む混合物１０を押出成形機１０１内に充填し、混合物１０をピストン１０２により矢印Ａ方向に押出し、連続して紐状または帯状の第１の押出成形物２０を作製する。この押出によって、押出成形物２０は、ＭＤ（２０１）にＰＴＦＥが結着し、繊維化された状態となる。次に、図１（ｂ）に示すように、前記押出成形物２０を所定の長さに裁断して押出成形物２１ａとし、この前記押出成形物２１ａを渦巻状に密に巻いて、図１（ｃ）に示すように、所定の厚みを持つ円盤状成形物２１ｂを作製する。この円盤状成形物２１ｂを、図１（ｄ）に示すように、そのＭＤ（２０１）と直交する第２の押出方向ＴＤ（図において矢印３０１）に順に密に積層して、円柱状成形物２１を作製する。この円柱状成形物２１を、図１（ｅ）に示すように、さらに押出成形機１０１内に充填して、ピストン１０２により矢印Ａ方向に押出し、連続して紐状または帯状の第２の押出成形物３０を作製する。そして、このＰＴＦＥ多孔質体３０に対して、図１（ｆ）に示すように、２本の圧延ロール１０３を矢印Ｂ方向に回転させ、前記圧延ロール１０３間を矢印Ａ方向に移動させて圧延処理を施した後、例えば、乾燥処理によって助剤を除去することにより、本発明のＰＴＦＥ多孔質体３１を作製することができる。このＰＴＦＥ多孔質体３１は、図１（ａ）に示す１回目の押出成形によりＭＤ（矢印２０１）にＰＴＦＥが結着・繊維化され、図１（ｅ）に示す２回目の押出成形によりＭＤと直交する第２の押出方向ＴＤ（矢印３０１）にＰＴＦＥが結着・繊維化されている。
【００７４】
次に、本発明の実施例について説明する。なお、本発明は、これらの実施例に限定されるものではない。
【実施例１】
【００７５】
（ＰＴＦＥと充填剤との混合）
まず、活性炭（和光純薬工業製）７０重量％、カーボンブラック（商品名トーカブラック＃４５００、東海カーボン（株）製）１０重量％ならびにＰＴＦＥファインパウダー（商品名F１０４、ダイキン工業（株）製）２０重量％を、ヘンシェルミキサーにより１５℃で２分間撹拌混合した。次に、その混合物に対して７６．５体積％となるように灯油（成形助剤）を加え、さらに１５℃で混合し、ＰＴＦＥと充填剤と成形助剤との混合物を調製した。前記混合物を予備成形金型に充填して１５℃で１２時間静置し、その後、前記混合物中のエア抜きを行った（１５℃、圧力２ＭＰａ）。
【００７６】
（押出成形（１回目））
前記エア抜きした混合物を、ＲＲ（Reduction Ratio）３８の押出ダイスに充填して紐状に連続して押出し（４０℃、圧力１５ＭＰａ）、第１の押出成形物（断面直径１６ｍｍ）を得た。
【００７７】
（押出成形（２回目））
前記第１の押出成形物を長さ３０ｃｍに裁断し、それを渦巻状に密に巻いて円盤状とし、これを複数枚積層して円柱状成形物とした。この円柱状成形物を予備成形金型に充填してエア抜きした（１５℃、圧力２ＭＰａ）後、それを１回目の押出方向ＭＤと直交する第２の押出方向ＴＤに押出されるように押出ダイスに充填して、１回目の押出成形と同様に紐状に連続して押出し、充填剤含有ＰＴＦＥ多孔質体（第２の押出成形物）（断面直径１６ｍｍ）を得た。
【００７８】
（圧延成形）
前記第２の押出成形物を、圧延ロールにより、６０℃、圧延倍率５７倍の条件で圧延成形して、充填剤含有ＰＴＦＥ多孔質体（厚み０．２５ｍｍ）を作製した。ついで、得られた充填剤含有ＰＴＦＥ多孔質体に、乾燥機を用いて加熱による乾燥処理を施した（１５０℃、３分間）。
【実施例２】
【００７９】
混合物の調製において成形助剤量を７８．０体積％とした以外は、実施例１と同様にして、充填剤含有ＰＴＦＥ多孔質体を作製した（厚み０．２５ｍｍ）。得られた充填剤含有ＰＴＦＥ多孔質体に、実施例１と同様にして乾燥処理を施した（１５０℃、３分間）。
【実施例３】
【００８０】
混合物の調製において助剤量を７９．０体積％とした以外は、実施例１と同様にして、充填剤含有ＰＴＦＥ多孔質体を作製した（厚み０．２５ｍｍ）。得られた充填剤含有ＰＴＦＥ多孔質体に、実施例１と同様にして乾燥処理を施した（１５０℃、３分間）。
【００８１】
（比較例１）
２回目の押出成形を省略した以外は、実施例１と同様にして、充填剤含有ＰＴＦＥ多孔質シートを作製した（厚み０．２５ｍｍ）。得られた充填剤含有ＰＴＦＥ多孔質シートに、実施例１と同様にして乾燥処理を施した（１５０℃、３分間）。
【００８２】
（比較例２）
実施例１と同様にして作成した第１の押出成形物を、６０℃、圧延倍率７．１倍の条件で圧延成形して、厚み２ｍｍのシート得た。この圧延シートを長さ３０ｃｍごとに裁断して、１回目の圧延方向ＭＤと直交する方向ＴＤに、さらに圧延成形（６０℃、圧延倍率８倍）して充填剤含有ＰＴＦＥ多孔質シートを作製した（厚み０．２５ｍｍ）。得られた充填剤含有ＰＴＦＥ多孔質シートに、実施例１と同様にして乾燥処理を施した（１５０℃、３分間）。
【００８３】
（比較例３）
実施例１と同様にして作成した第１の押出成形物を、６０℃、圧延倍率５７倍の条件で圧延成形し、厚み０．２５ｍｍのシート得た。この圧延シートを長さ３０ｃｍごとに裁断して、裁断したものを３枚積層し、それを１回目の圧延方向ＭＤと直交する方向ＴＤに、６０℃、圧延倍率３倍の条件で圧延し、厚み０．２５ｍｍのシート得た。さらにこの圧延シートを３枚積層し、それを２回目の圧延方向ＴＤと直交する方向ＭＤに、圧延成形（６０℃、圧延倍率３倍）して充填剤含有ＰＴＦＥ多孔質シートを作製した（厚み０．２５ｍｍ）。得られたＰＴＦＥ多孔質シートに、実施例１と同様にして乾燥処理を施した（１５０℃、３分間）。
【００８４】
（引張強度測定）
引張強度は、ＪＩＳ  Ｋ  ６８９１に示される方法を用いて、試験片の標点間隔２０ｍｍ、ＰＴＦＥ多孔質体の幅１０ｍｍ、引張速度１００ｍｍ／ｍｉｎ、温度２５℃の条件で測定した。
その結果を、下記表１に示す。
【００８５】
（表１）
MD引張   TD引張   MD引張強度   外観   圧延  長尺化   作業効率
強度     強度    /TD引張強度         回数
(MPa)    (MPa)                        (回)                       
実施例1   2.52     0.31        8.1       ○     1     ○        ○
実施例2   0.86     0.16        5.4       ○     1     ○        ○
実施例3   0.53     0.13        4.1       ○     1     ○        ○
比較例1   0.22     0.05        4.4       ×     1     ○        ○
比較例2   0.30     0.25        1.2       △     2     ×        ×
比較例3   1.78     0.13        14        ○     3    ××      ××      
【００８６】
表中の実施例１〜３、比較例１〜３のＭＤ引張強度とは、圧延方向の引張強度であって、同ＴＤ引張強度とは、前記ＭＤ引張強度と直交する方向の引張強度を表す。なお、前記表中における○は良好、△はやや悪い、×は悪い、××は非常に悪いことを示す。
【００８７】
前記表１に示すように、実施例１〜３は、前述のような２回の押出成形を行うことで、押出成形を１回しか行っていない比較例１と比べてＭＤおよびＴＤの双方においてＰＴＦＥの繊維化がより一層促進され、その結果、強度の優れた充填剤含有ＰＴＦＥ多孔質体を得られた。さらに、比較例１では、シートの内部および端の部分に割れが生じたのに対し、すべての実施例において、優れた外観を示した。また、圧延成形をＭＤおよびＴＤの双方に行った比較例２についても、シートの端の部分に割れが生じた。ＭＤ方向の強度についても、比較例２に比べてすべての実施例において優れた強度を示し、シートの裁断による作業効率の低下もない。比較例３については、外観は良好であるが、押出成形後にシートの裁断と圧延とをそれぞれ３回ずつ行うため、作業効率が極めて悪い。また、ＭＤ引張強度／ＴＤ引張強度が１４であり、シートが裂けやすい。実施例１〜３により得られたＰＴＦＥ多孔質体のＭＤ引張強度／ＴＤ引張強度が０．１〜１０であることから、乾燥処理で前記シートが裂けることがない。
【産業上の利用可能性】
【００８８】
本発明の製造方法により得られる多孔質体は、巻取り回収が可能であるため、運搬やその他の加工処理を行うにあたっても、効率よく行うことができる。さらに、本発明の充填剤含有ＰＴＦＥ多孔質体を使用して、例えば、熱伝導性シート、電気二重層コンデンサ用分極性電極シート、シート乾燥剤等の各種シートを効率よく作製することができる。
【図面の簡単な説明】
【００８９】
【図１】図１は、本発明の製造方法の一例の概略図である。
【図２】図２は、押出成形物を押出成形機に充填する際の形態の一例を示す斜視図である。
【図３】図３は、押出成形物を押出成形機に充填する際の形態のその他の例を示す斜視図である。
【図４】図４は、従来の製造方法の一例の概略図である。
【図５】図５は、従来の製造方法のその他の例の概略図である。
【符号の説明】
【００９０】
１０、１１      混合物
２０、２１ａ、２４ａ、２５ａ、２６ａ、２７ａ      第１の押出成形物
２１、２１ｂ、２４、２５、２６、２７      充填する成形物
３０、３１      ＰＴＦＥ多孔質体
４０      押出成形物
４１、４２      圧延シート
４３      ＰＴＦＥ多孔質シート
１０１    押出成形機
１０２    ピストン
１０３    圧延ロール
１０４    棒体
２０１、２０３    ＭＤ
２０２、２０４    ＴＤ
３０１    充填方向（ＴＤ）
Ａ        進行方向
Ｂ        回転方向
【図１】
2006082279.tif 000003
【図２】
2006082279.tif 000004
【図３】
2006082279.tif 000005
【図４】
2006082279.tif 000006
【図５】
2006082279.tif 000007